(57)【要約】      （修正有）【課題】ガラス基板の製造方法において、従来よりもガラス基板の製造に必要なエネルギーを削減し、かつガラス基板の泡品質の悪化を防止することが可能なガラス基板の製造方法の提供。【解決手段】清澄された溶融ガラスを白金又は白金合金製の容器内でスターラーの回転により攪拌して均質化する攪拌工程を有するガラス基板の製造方法であって、攪拌工程において、溶融ガラスの粘度を５００〜２０００ポアズにすると共に、前記容器の周囲の雰囲気の水蒸気分圧を０．６〜１２ｋＰａとするガラス基板の製造方法。【選択図】図４
2015180594.tif 000002
【特許請求の範囲】
【請求項１】
清澄された溶融ガラスを白金又は白金合金製の容器内でスターラーの回転により攪拌して均質化する攪拌工程を有するガラス基板の製造方法であって、
前記攪拌工程において、前記溶融ガラスの粘度を５００ポアズ以上かつ２０００ポアズ以下にすると共に、前記容器の周囲の雰囲気の水蒸気分圧を０．６ｋＰａ以上かつ１２ｋＰａ以下とすることを特徴とする、
ガラス基板の製造方法。
【請求項２】
前記攪拌工程において、前記容器の周囲の水蒸気分圧を、前記ガラス基板のβ-ＯＨの値０．１／ｍｍ当たり１．２ｋＰａ以上とする、
請求項１に記載のガラス基板の製造方法。
【請求項３】
前記攪拌工程の前に、
ガラス原料を溶解させて溶融ガラスをつくる溶解工程と、
白金又は白金合金製の容器内で、前記ガラス原料に含まれる清澄剤がガス成分を放出する第１の温度範囲内の最高温度まで前記溶融ガラスの温度を上昇させ、前記溶融ガラス中の気泡を浮上させて除去する第１脱泡工程と、
白金又は白金合金製の容器内で、前記第１の温度範囲の最高温度よりも前記溶融ガラス
の温度を低下させ、前記溶融ガラス中の気泡を浮上させて除去するとともに、前記溶融ガ
ラス中にガス成分を吸収させて気泡を縮小させる第２脱泡工程と、
前記第２脱泡工程の後、前記溶融ガラスの温度を低下させることで前記溶融ガラス中に残存する気泡中の酸素を前記溶融ガラスに吸収させて泡径を縮小させ、さらに前記溶融ガラスの温度を低下させることで前記気泡の内圧を低下させ、前記気泡を消滅させる吸収工程と、を有し、
前記攪拌工程の後に、前記溶融ガラスの温度を成形に適した温度まで低下させる成形温度調整工程を有し、
前記第１脱泡工程、前記第２脱泡工程、前記吸収工程及び前記成形温度調整工程における前記容器の周囲の雰囲気の水蒸気分圧を、前記攪拌工程における前記容器の周囲の水蒸気分圧よりも低くすることを特徴とする、
請求項１または請求項２に記載のガラス基板の製造方法。
【請求項４】
前記吸収工程において、前記容器の周囲の水蒸気分圧を、前記ガラス基板のβ−ＯＨの値０．１／ｍｍ当たり０．８ｋＰａ以上とする、
請求項３に記載のガラス基板の製造方法。
【請求項５】
前記第２脱泡工程において、前記容器の周囲の水蒸気分圧を、前記ガラス基板のβ−ＯＨの値０．１／ｍｍ当たり０．７ｋＰａ以上とする、
請求項３または請求項４に記載のガラス基板の製造方法。
【請求項６】
前記成形温度調整工程において、前記容器の周囲の水蒸気分圧を、前記ガラス基板のβ−ＯＨの値０．１／ｍｍ当たり０．６ｋＰａ以上とする、
請求項３から請求項５のいずれか一項に記載のガラス基板の製造方法。
【請求項７】
前記攪拌工程において、
前記スターラーの回転速度を１ｒｐｍ以上かつ１５ｒｐｍ以下とする、
請求項１から請求項６のいずれか一項に記載のガラス基板の製造方法。
【発明の詳細な説明】
【技術分野】
【０００１】
本発明は、ガラス基板の製造方法に関する。
【背景技術】
【０００２】
フラットパネルディスプレイ用のガラス基板は、一般的に、ガラス原料を加熱して得られた溶融ガラスをガラス基板へと成形する工程を経て製造される。ガラス基板の製造工程は、例えば、ガラス原料を溶解して溶融ガラスを得る工程、溶融ガラスが内包する微小な気泡を除去して清澄する工程、溶融ガラスを攪拌して均質化する工程、及び溶融ガラスを成形装置に供給する工程を含む。ガラス原料を溶解する工程の後の工程においては、耐火レンガに起因するガラス基板の欠点を防止するとともに、溶融ガラスの温度を調整するために、白金又は白金合金製の管あるいは槽を含む、白金又は白金合金製の容器が用いられる。ガラス基板の製造工程において、白金又は白金合金製の容器を用いる場合、容器の周囲の雰囲気の水蒸気分圧又は水素分圧と、容器の内側の溶融ガラス中の水蒸気分圧又は水素分圧との関係が問題になる。以下、白金又は白金合金製の容器を「白金容器」と略す。
【０００３】
フラットディスプレイ用のガラス基板は、高い温度安定性と低い欠点レベルが要求される。このような要求に合致させる為、ガラス原料の溶融には、酸素バーナーを使用することが多く、溶融ガラス中の水素分圧が上昇しやすい。溶融ガラス中の水素分圧が上昇し、白金容器の内側の水蒸気分圧が白金容器の外側の雰囲気の水蒸気分圧よりも高くなると、溶融ガラス中のＯＨ基が酸素と水素とに解離する。すると、水素のみが白金容器の壁を透過して白金容器の外側へ移動し、白金容器の内側に残された酸素が白金容器の内壁面近傍の溶融ガラス中に酸素泡を形成することで、溶融ガラスの泡品質を悪化させる。
【０００４】
このような問題を防止する技術として、白金容器の外側の雰囲気の水蒸気分圧を、白金容器の内側の溶融ガラス中の水蒸気分圧よりも高くする技術が知られている（例えば、特許文献１）。また、清澄工程を、溶融ガラス中の気泡を浮上脱泡させて除去する第１工程と、溶融ガラス中のガス成分を溶融ガラス中に吸収させる第２工程とに分け、第１工程における白金容器の周囲の雰囲気の水蒸気分圧を、第２工程における白金容器の周囲の雰囲気の水蒸気分圧よりも低くする技術が知られている（例えば、特許文献２）。この技術によれば、製造設備の長寿命化及び電力消費の抑制を図りながら、効果的にガラス中の気泡を抑制することができる。
【先行技術文献】
【特許文献】
【０００５】
【特許文献１】特表２００１−５０３００８号公報
【特許文献２】特許第５００２７３１号公報
【発明の概要】
【発明が解決しようとする課題】
【０００６】
しかしながら、ガラス基板の泡品質を向上させるために、ガラス基板の製造工程において白金容器の周囲の雰囲気の水蒸気分圧を上昇させると、白金容器の放熱量が増加し、溶融ガラスを必要な温度に加熱するためのエネルギーが増加する。
また、設備の周囲の水蒸気分圧の調整には、設備周囲を囲い、その中に蒸気を供給する方法をとることが多いが、広い範囲の水蒸気分圧を高めに維持するには多量の蒸気が必要であり、省エネ上、好ましくない。
【０００７】
さらには、安定生産のためには、第２工程の製造装置においても、データ収集、点検、補修のために、作業者が高い水蒸気分圧に保たれた装置周囲のスペースに定期的に立ち入る必要がある。装置周囲の環境は高温であり、さらに高い水蒸気分圧に維持された状況は作業環境として劣悪である。安全衛生の見地からも、本当に必要な箇所以外では水蒸気分圧を少しでも低くしたい。
【０００８】
そこで、本発明は、従来よりもガラス基板の製造に必要なエネルギーを削減し、作業環境を改善しつつ、かつガラス基板の泡品質の悪化を防止することが可能なガラス基板の製造方法を提供する。
【課題を解決するための手段】
【０００９】
本発明の一態様は、清澄された溶融ガラスを白金又は白金合金製の容器内でスターラーの回転により攪拌して均質化する工程を有するガラス基板の製造方法である。この態様に係る製造方法は、前記攪拌工程において、前記溶融ガラスの粘度を５００ポアズ以上かつ２０００ポアズ以下にすると共に、前記容器の周囲の雰囲気の水蒸気分圧を０．６ｋＰａ以上かつ６．０ｋＰａ以下とする。
【００１０】
上記の態様のガラス基板の製造方法は、前記攪拌工程において、前記容器の周囲の水蒸気分圧を、前記ガラス基板のβ−ＯＨの値０．１／ｍｍ当たり１．２ｋＰａ以上としてもよい。
【００１１】
また、上記の態様のガラス基板の製造方法は、前記攪拌工程の前に、ガラス原料を溶解させて溶融ガラスをつくる溶解工程と；白金又は白金合金製の容器内で、前記ガラス原料に含まれる清澄剤がガス成分を放出する第１の温度範囲内の最高温度まで前記溶融ガラスの温度を上昇させ、前記溶融ガラス中の気泡を浮上させて除去する第１脱泡工程と；白金又は白金合金製の容器内で、前記第１の温度範囲の最高温度よりも前記溶融ガラスの温度を低下させ、前記溶融ガラス中の気泡を浮上させて除去するとともに、前記溶融ガラス中にガス成分を吸収させて気泡を縮小させる第２脱泡工程と；前記第２脱泡工程の後、前記溶融ガラスの温度を低下させることで前記溶融ガラス中に残存する気泡中の酸素を前記溶融ガラスに吸収させて泡径を縮小させ、さらに前記溶融ガラスの温度を低下させることで前記気泡の内圧を低下させ、前記気泡を消滅させる吸収工程と；を有し、前記攪拌工程の後に、前記溶融ガラスの温度を成形に適した温度まで低下させる成形温度調整工程と、を有する。そして、前記第１脱泡工程、前記第２脱泡工程、前記吸収工程及び前記成形温度調整工程における前記容器の周囲の雰囲気の水蒸気分圧を、前記攪拌工程における前記容器の周囲の水蒸気分圧よりも低くする。
【００１２】
また、上記の態様のガラス基板の製造方法は、前記吸収工程において、前記容器の周囲の水蒸気分圧を、前記ガラス基板のβ−ＯＨの値０．１／ｍｍ当たり０．８ｋＰａ以上としてもよい。
【００１３】
また、上記の態様のガラス基板の製造方法は、前記第２脱泡工程において、前記容器の周囲の水蒸気分圧を、前記ガラス基板のβ−ＯＨの値０．１／ｍｍ当たり０．７ｋＰａ以上としてもよい。
【００１４】
また、上記の態様のガラス基板の製造方法は、前記成形温度調整工程において、前記容器の周囲の水蒸気分圧を、前記ガラス基板のβ−ＯＨの値０．１／ｍｍ当たり０．６ｋＰａ以上としてもよい。
【００１５】
また、上記の態様のガラス基板の製造方法は、前記攪拌工程において、前記スターラーの回転速度を１ｒｐｍ以上かつ１５ｒｐｍ以下としてもよい。
【発明の効果】
【００１６】
本発明のガラス基板の製造方法によれば、従来よりもガラス基板の製造に必要なエネルギーを削減し、作業環境を改善しつつ、かつガラス基板の泡品質の悪化を防止することができる。
【図面の簡単な説明】
【００１７】
【図１】本発明の実施形態に係るガラス基板製造装置の概略図である。
【図２】図１の装置の一部を示す概略平面図である。
【図３】本発明の実施形態に係るガラス基板の製造方法のフロー図である。
【図４】図３に示す各工程の溶融ガラスの温度変化を示す図である。
【発明を実施するための形態】
【００１８】
以下、本発明の実施形態に係るガラス基板製造方法について詳細に説明する。
本実施形態において製造されるガラス基板は、フラットパネルディスプレイ用のガラス基板である。本実施形態のガラス基板は、例えば以下の組成を有する。以下に示す組成の含有率表示は、質量％である。
ＳｉＯ２：５０〜７０％、
Ａｌ２Ｏ３：０〜２５％、
Ｂ２Ｏ３：０〜１５％、
ＭｇＯ：０〜１０％、
ＣａＯ：０〜２０％、
ＳｒＯ：０〜２０％、
ＢａＯ：０〜１５％、
ＲＯ：５〜３０％（ただし、ＲはＭｇ、Ｃａ、Ｓｒ及びＢａから選ばれる少なくとも１種であり、ガラス基板が含有するものである)、
Ｒ’２Ｏ：０〜０．５％（ただし、Ｒ’はＬｉ、Ｎａ及びＫから選ばれる少なくとも１種であり、ガラス基板が含有するものである)、
を含有するガラスであることが、好ましい。
【００１９】
本実施形態のガラス基板の製造方法を適用する場合は、ガラス組成物が、上記各成分に加えて、質量％表示で、ＳｎＯ２：０．０１〜１％（好ましくは０．０１〜０．５％）、Ｆｅ２Ｏ３：０〜０．２％（好ましくは０．０１〜０．０８％）を含有し、環境負荷を考慮して、Ａｓ２Ｏ３、Ｓｂ２Ｏ３及びＰｂＯを実質的に含有しないようにガラス原料を調製してもよい。
【００２０】
図１は、本実施形態のガラス基板製造装置１００の一例を示したものである。ガラス基板製造装置１００は、溶解槽１０１、清澄槽１０２、攪拌槽１０３、成形装置１０４、導管１０５ａ、１０５ｂ、１０５ｃ、および、加湿装置１０６を有する。
【００２１】
溶解槽１０１は、レンガ等の耐火物により構成され、溶融ガラスを収容する液槽と、液槽上の空間である上部空間とを備える。上部空間の壁面には、燃料と酸素等のガスとを燃焼して火焔を発するバーナーが設けられている。液槽には、電気加熱装置が設けられている。電気加熱装置は、液槽の壁面に設けられた一対以上の電極により構成され、電極間に電圧を加えて溶融ガラスに通電することにより、溶融ガラスにジュール熱を発生させ、溶融ガラスを加熱する。
【００２２】
清澄槽１０２は、溶融ガラスを収容する白金又は白金合金製の管状の容器により構成され、容器本体に電流を流すことで、容器の温度を上げ、容器中の溶融ガラスを加熱する。なお、図１には明示されていないが、清澄槽１０２は、流す電流量を変えることで、ガラスの加熱量を調整できるよう、２つ以上の部分から構成されても良い。
【００２３】
攪拌槽１０３は、白金又は白金合金製の溶融ガラスを収容する容器と、白金又は白金合金製の回転軸と、回転軸に取り付けられた白金又は白金合金製の複数の攪拌翼とを備える。この回転軸と攪拌翼をスターラーという。攪拌槽１０３およびスターラーは、それぞれ１つ設置しても、それぞれ複数を設置しても良い。
【００２４】
成形装置１０４は、上部に溝を有し、垂直方向の断面形状が略五角形の耐火物製の成形体を備える。成形装置１０４は、成形体を溢れ出て成形体の底の先端で合流した溶融ガラスを下方に延伸するローラー、及び、ガラスを所定の温度に調整するための温度調節装置を備える。なお、本実施形態では、成形装置１０４をダウンドロー方式の成形装置として記載したが、成形方法が異なっても本発明を適用することは可能である。
【００２５】
導管１０５ａ、１０５ｂ、１０５ｃは、白金又は白金合金製の管状の容器であり、管の中を流れる溶融ガラスの温度を調節するための温度調節機能を備えている。温度調節の方法としては、前記清澄槽１０２と同様、容器に通電しても良いし、容器の周りに配したヒーターで間接的に加熱しても良いし、或いは、水冷、空冷の冷却パイプを併設しても良い。
【００２６】
加湿装置１０６は、水を蒸発させて蒸気を生成するボイラー１０６ａと、蒸気を供給する蒸気管１０６ｂから構成される。図２は、本実施形態のガラス基板製造装置１００の一部の平面図を示す。清澄槽１０２の周囲には、囲い２０１、２０２が設けられている。導管１０５ｂ及び攪拌槽１０３の周囲には、同様に囲い２０３が設けられている。囲い２０３の内側で、攪拌層１０３の周囲には囲い２０４が設けられている。すなわち、攪拌層１０３は囲い２０４及び囲い２０３によって二重に囲われている。また、導管１０５ｃの周囲にも囲い２０５が設けられている。蒸気管１０６ｂは、個々の囲い２０２から２０５の内側の雰囲気に蒸気を供給するように分岐管を有している。蒸気管１０６ｂは、それぞれの分岐管に調節弁を備えており、個々の囲い２０２から２０５の雰囲気に供給する蒸気の流量を調節できるように構成されている。
【００２７】
なお、図２では、装置の周りを囲いで囲って、そこに蒸気を供給する構造を記載したが、装置を囲いで覆う代わりに、白金もしくは白金合金製の容器の周りに配置したバックアップレンガもしくは保温材の中に、直接、蒸気を導入しても良い。また、バックアップレンガや保温材の間に空間を設けて、そこに蒸気を供給しても良い。また、囲いの材質に関しては、雰囲気温度に耐えられ、且つ、水蒸気の流れを遮断できる材質であれば、特に限定されない。例えば、ブリキ板、耐熱性のカーテン等を本実施形態の囲いとして用いることができる。
【００２８】
また、本実施形態のガラス基板製造装置１００は、図１においてＴで示した位置に温度計（熱電対）が設置されている。温度計は、清澄槽１０２、攪拌槽１０３および導管１０５ａ、１０５ｂ、１０５ｃの外面の近傍に配置されるか又はこれらの外面に接触することで、これらの容器の表面の温度を測定し、その温度に基づいて容器内部の溶融ガラスの温度を求める。各温度計の間の溶融ガラスの温度は、温度勾配を推定することにより求めることができる。温度計の設置場所は、図１に示されているものに限られず、温度計をより多くの場所に設置すれば、溶融ガラスのより正確な温度変化を測定できる。なお、溶融ガラスの温度は、熱電対以外のセンサなどにより測定してもよい。
【００２９】
次に、上述の製造装置を用いた本実施形態のガラス基板の製造方法について説明する。
図３は、本発明の実施形態に係るガラス基板の製造方法の一例のフロー図である。図４は、各工程におけるガラスの温度変化を示すグラフである。
【００３０】
図３に示すように、ガラスの製造方法は、溶解工程Ｓ１、第１脱泡工程Ｓ２、第２脱泡工程Ｓ３、吸収工程Ｓ４、攪拌工程Ｓ５、成形温度調整工程Ｓ６、および、成形工程Ｓ７を有する。
溶解工程Ｓ１は、溶解槽１０１においてガラス原料を溶解する工程である。溶解槽１０１に投入されたガラス原料は、溶解槽１０１において約１５５０℃以上の温度に加熱されて溶解し、溶融ガラスとなって溶解槽１０１から流れ出る。溶解槽１０１から流れ出た溶融ガラスは、清澄に適した温度になるように、導管１０５ａおよび清澄槽１０２の内部でさらに加熱される。
【００３１】
第１脱泡工程Ｓ２では、清澄剤が溶融ガラス中でガス成分を放出し、このガス成分がガラス中の気泡の中に侵入し、気泡を大きくして浮上速度を速めることで、溶融ガラス中の気泡が浮上脱泡される。第１脱泡工程Ｓ２は、主に清澄槽１０２の前半部分において行われる。第１脱泡工程Ｓ２では、図４に示すように、溶融ガラスがガラス基板の製造工程における最高温度Ｔ１まで加熱される。溶融ガラスの温度が高くなると、気泡の泡径がさらに拡大するのと同時に、粘度が低くなることで気泡の浮上速度が速くなり気泡の浮上脱泡が促進される。
【００３２】
清澄剤を用いると、ガラス原料に含まれるガス成分の凝集による気泡生成及び当該気泡の溶融ガラス外への放出作用を助長することによって、溶融ガラスの清澄を促進することができる。例えば、本実施形態においては、酸化スズを清澄剤として用いることができる。酸化スズは、高温で、ＳｎＯ２→ＳｎＯ＋１／２Ｏ２↑の反応で酸素を放出するが、この反応は、第１の温度範囲において、効率的に進行させることができる。第１の温度範囲はガラスの種類によって異なるが、例えば、１６００℃以上かつ１７４０℃以下とすることができる。第１の温度範囲の下限は、例えば１６００℃以上かつ１６５０℃以下の範囲で適宜選択することができる。また、第１の温度範囲の上限は、例えば１６５０℃以上かつ１７４０℃以下の範囲で適宜選択することができる。すなわち、第１脱泡工程Ｓ２は、ガラス原料に含まれる清澄剤がガス成分を放出する第１の温度範囲内で溶融ガラス中の気泡を浮上させて除去する工程である。なお、図４では、徐々に溶融ガラスの温度を上げていく温度履歴を示したが、溶融ガラスの温度を一気に最高温度Ｔ１まで上げ、その後、最高温度Ｔ１に維持しても良い。
【００３３】
第２脱泡工程Ｓ３は、溶融ガラス中の気泡を浮上させて除去する第１脱泡工程Ｓ２の後、溶融ガラスの温度を最高温度Ｔ１から下降に転じ、清澄剤によるガス成分の放出を止めつつ、まだガラス温度が高温であるため、気泡の浮上による脱泡を続ける工程である。第２脱泡工程Ｓ３では、清澄剤からのガス成分の放出は止まり、清澄剤のガスの再吸収は始まっているが、同時に、まだ充分高温の為、気泡の浮上脱泡が続いている。すなわち、第２脱泡工程Ｓ３は、溶融ガラス中の気泡を浮上させて除去するとともに、溶融ガラス中にガス成分を吸収させて気泡を縮小させる工程である。第２脱泡工程Ｓ３は、例えば、溶融ガラスの温度が最高温度Ｔ１に達した後、溶融ガラスの温度が下降に転じた点から開始され、酸化スズの酸素放出反応が活発化する第１の温度範囲の下限の温度に低下するまで行われる。第２脱泡工程Ｓ３は、主に清澄槽１０２の後半部分において行われる。
【００３４】
吸収工程Ｓ４は、溶融ガラスの温度を急速に下げ、清澄剤が酸素吸収反応を起こすようにしむけ、浮上脱泡しきれずに残った小泡の中の酸素を溶融ガラス中に吸収することで気泡の径を縮小させる工程である。吸収工程Ｓ４では、気泡の径を縮小させた後、溶融ガラスの温度をさらに低下させることで気泡の内圧を低下させ、径が縮小した気泡を溶融ガラス中に吸収消滅させる。吸収工程Ｓ４では、最終的には攪拌に適した温度までガラス温度を低下させる。すなわち、吸収工程Ｓ４は、第２脱泡工程Ｓ３の後、溶融ガラスの温度を低下させることで溶融ガラス中に残存する気泡中の酸素を溶融ガラスに吸収させて泡径を縮小させ、さらに溶融ガラスの温度を低下させることで気泡の内圧を低下させ、気泡を消滅させる工程である。吸収工程Ｓ４は、主に導管１０５ｂにおいて行われる。
【００３５】
攪拌工程Ｓ５は、吸収工程Ｓ４の後、溶融ガラスを攪拌槽１０３においてスターラーを用いて攪拌することにより均質化する工程である。撹拌槽１０３内の溶融ガラスの粘度は、攪拌効率を高める為には、５００〜２０００ポアズの間に保持されるのが、望ましい。
【００３６】
成形温度調整工程Ｓ６は、攪拌工程Ｓ５の後、ガラスを板状に成形する成形装置１０４に溶融ガラスを供給する工程である。この工程では、溶融ガラスが成形に適した温度まで冷却された後、次の成形工程Ｓ７が行われる成形装置１０４へ送られる。
【００３７】
成形工程Ｓ７は、溶融ガラスを板状のガラスに成形する工程である。本実施形態では、溶融ガラスは、オーバーフローダウンドロー法により連続的に板状に成形される。成形された板状のガラスは、切断され、ガラス基板となる。
【００３８】
本実施形態においては、第１脱泡工程Ｓ２と第２脱泡工程Ｓ３との境界Ｘを、溶融ガラスの温度が最高温度Ｔ１に達した後、下降に転じる点とする。すなわち、第１脱泡工程Ｓ２は、溶融ガラスの温度が、酸化スズの酸素放出反応が活発化する第１の温度範囲の下限の温度又はその近傍の温度に上昇したときに開始され、最高温度Ｔ１に達し、その温度に維持されている間に行なわれる。また、第２脱泡工程Ｓ３は、溶融ガラスの温度が最高温度Ｔ１に達した後、下降に転じた時に開始され、溶融ガラスの温度がガラス基板の成形に適した温度に低下するまで行われる。
【００３９】
したがって、清澄槽１０２において、溶融ガラスを加熱もしくは最高温度Ｔ１に維持するのに必要な電流値を流している部分が第１脱泡工程Ｓ２に相当し、溶融ガラスの温度が下がりだすように電流量を調節した部分からが、第２脱泡工程Ｓ３と分けることができる。図２に示すように、本実施形態では、第１脱泡工程Ｓ２が行われる清澄槽１０２の上流側の前半部分が囲い２０１によって囲われており、囲い２０１の内側の雰囲気を独立して制御できるようになっている。
【００４０】
また、第２脱泡工程Ｓ３と吸収工程Ｓ４との境界は、溶融ガラスの温度が最高温度Ｔ１から下りだした後、上記第１の温度範囲の下限の温度まで低下した点とすることができる。すなわち、第２脱泡工程Ｓ３は、溶融ガラスの温度が最高温度Ｔ１に達した後、下りだした点から開始され、溶融ガラスの温度が上記第１の温度範囲の下限の温度に低下するまで行われる。本実施形態では、ガラス基板製造装置１００における第２脱泡工程Ｓ３と吸収工程Ｓ４との境界は、例えば、清澄槽１０２と導管１０５ｂとの接続箇所またはその近傍とすることができる。図２に示すように、第２脱泡工程Ｓ３が行われる清澄槽１０２の下流側の後半部分は囲い２０２によって囲われている。これにより、蒸気管１０６ｂの分岐管に設けられた調節弁を調節することで、囲い２０２の内側に配置された白金又は白金合金製の容器である清澄槽１０２の後半部分の周囲の雰囲気を、独立して制御できるようになっている。
【００４１】
吸収工程Ｓ４と攪拌工程Ｓ５との境界は、溶融ガラスの温度がガラスの攪拌に適した温度に低下した点とすることができる。すなわち、吸収工程Ｓ４は、溶融ガラスの温度が上記第１の温度範囲の下限の温度に低下した後に開始され、溶融ガラスの温度がガラスの攪拌に適した温度に低下するまで行われる。本実施形態では、ガラス基板製造装置１００における吸収工程Ｓ４と攪拌工程Ｓ５との境界は、導管１０５ｂの攪拌槽１０３との接続箇所の近傍とすることができる。吸収工程Ｓ４が行われる導管１０５ｂの清澄槽１０２との接続箇所またはその近傍から、導管１０５ｂの攪拌槽１０３との接続箇所の近傍までは、囲い２０３によって囲われている。これにより、蒸気管１０６ｂの分岐管に設けられた調節弁を調節することで、囲い２０３の内側に配置された白金又は白金合金製の容器である導管１０５ｂの周囲の雰囲気を、独立して制御できるようになっている。
【００４２】
攪拌工程Ｓ５と成形温度供給工程Ｓ６との境界は、溶融ガラスの温度では無く、設備の境界と一致する。すなわち、攪拌工程Ｓ５と成形温度調整工程Ｓ６との境界は、導管１０５ｃの攪拌層１０３との接続箇所の近傍とすることができる。図２に示すように、攪拌工程Ｓ５が行われる攪拌槽１０３および導管１０５ｂ、１０５ｃの端部は、囲い２０４により囲われている。したがって、蒸気管１０６ｂの分岐管に設けられた調節弁を調節することにより、攪拌工程Ｓ５が行われる囲い２０４の内側の白金又は白金合金製の容器である攪拌槽１０３の周囲の雰囲気を独立して制御できるようになっている。なお、囲い２０４は囲い２０３の内側に配置されている。これにより、囲い２０４の内側の雰囲気の水蒸気分圧を低下しにくくすることができる。
【００４３】
成形温度調整工程Ｓ６と成形工程Ｓ７との境界は、溶融ガラスの温度が成形に適した温度まで低下する点とすることができ、本実施形態では導管１０５ｃの成形装置１０４との接続箇所の直前とすることができる。成形温度調整工程Ｓ７が行われる導管１０５ｃの攪拌槽１０３との接続箇所の近傍から、導管１０５ｃの成形装置１０４との接続箇所の直前までは囲い２０５によって囲われている。したがって、蒸気管１０６ｂの分岐管に設けられた調節弁を調節することにより、成形温度調整工程Ｓ６が行われる囲い２０５の内側の白金又は白金合金製の容器である導管１０５ｃの周囲の雰囲気を独立して制御できるようになっている。
【００４４】
本実施形態では、上記の第２脱泡工程Ｓ３から成形温度調整工程Ｓ７までの各工程において、白金または白金合金製の容器の周囲の雰囲気制御を行う。雰囲気制御は、溶融ガラス中、特に溶融ガラスと白金または白金合金製の容器との界面付近の領域に気泡が形成され、当該気泡がガラス中に残存するのを抑制するために行なう。雰囲気制御とは、容器の周囲の雰囲気の水蒸気分圧の制御である。具体的には、容器の周囲の雰囲気に供給する水蒸気量を調節することにより、各工程の雰囲気中水蒸気圧を所定の圧力に維持する。
【００４５】
供給する水蒸気の制御は、蒸気管１０６ｂの分岐管に設けられた調節弁による流量の調節により行う。これにより、白金又は白金合金製の容器の内側の水素イオン（Ｈ＋）もしくは水素（Ｈ２）の外側への移動による溶融ガラス中の水酸化物イオン（ＯＨ−）からのＯ２発生を抑制し、気泡が溶融ガラス中、特に容器との界面付近の領域に形成されるのを抑制することができる。
【００４６】
第１脱泡工程Ｓ２は、脱泡を促進するため、温度を上げて、清澄剤から酸素を放出させているので、容器の周囲の雰囲気の水蒸気分圧が低く、容器内部に酸素泡が生成しても問題ない。逆に、第１脱泡工程Ｓ２において容器の周囲の雰囲気中に水蒸気量が多いと、水蒸気により容器から熱が奪われて溶融ガラスを清澄に適した温度に加熱するための電力が必要以上に多くなる。
【００４７】
そこで、本実施形態では、第１脱泡工程Ｓ２における白金または白金合金製の容器の周囲の雰囲気の水蒸気分圧を、第２脱泡工程Ｓ３、吸収工程Ｓ４、攪拌工程Ｓ５及び成形温度調整工程Ｓ６の白金または白金合金製の容器の周囲の雰囲気の水蒸気分圧よりも低くする。具体的には、第１脱泡工程Ｓ２が行われる清澄槽１０２の前半部分を囲う囲い２０１の内側に水蒸気を供給しないようにする。そのため、第１脱泡工程Ｓ２において、容器に対する水蒸気の悪影響を抑制することができ、容器から水蒸気によって奪われる熱が減少し、溶融ガラスを効果的に清澄することができる。したがって、製造設備の長寿命化及び電力消費の抑制を図りながら、ガラス中に気泡が残存することを効果的に抑制することができる。
【００４８】
本実施形態では、さらに、第２脱泡工程Ｓ３、吸収工程Ｓ４及び成形温度調整工程Ｓ６における白金または白金合金製の容器の周囲の雰囲気の水蒸気分圧が、攪拌工程Ｓ５における白金又は白金合金製の容器の周囲の水蒸気分圧よりも低くなるようにする。本実施形態では、ガラス基板製造装置１００によって製造されたガラス基板のβ−ＯＨ値を測定する工程を実施する。
【００４９】
ここで、β−ＯＨ値とは、ＩＲ分光分析法により測定されるガラス中のヒドロキシル含有量の尺度のことである。このβ−ＯＨを測定することによって、ガラス中の水分量を推定することができる。β−ＯＨを測定する位置は任意であり、槽の上部又は底部の外周部、上部又は底部の中心部など任意である。β−ＯＨの測定は、以下のようにして行うことができる。
（１）得られたガラスにて、２７００〜２９００ｎｍの吸収スペクトルを測定する。
（２）上記の範囲の透過率の最小値をＴ１とし、２５００ｎｍでの透過率をＴ０とする。
このとき、β−ＯＨの値は、次式により算出される。
β−ＯＨ＝（１／ｄ）・（ｌｏｇ１０（Ｔ０／Ｔ１））
ただし、ｄは試料の厚み（ｍｍ）である。
【００５０】
攪拌工程Ｓ５では、溶融ガラスが攪拌され、攪拌槽１０３の白金または白金合金製の容器の壁面には、常に新しいガラスが供給されている。壁面付近のガラスが動かなければ、ガラス中のＯＨ基が水素と酸素に解離して酸素が発生したとしても、それによりガラス中のＯＨ基も減るので、時間とともに、酸素の発生は抑制されていく。しかし、攪拌槽１０３の場合、容器の壁面に常に新しいガラスが供給されているので、ガラス中ＯＨ基の濃度が減らない。言い換えると、容器内の溶融ガラスがスターラーによって攪拌されることで、容器の壁面付近の外側の溶融ガラスと、容器の壁面から離れた内側の溶融ガラスとが常に入れ替わっている。一方、攪拌工程Ｓ５以外の工程では、容器の壁面付近の溶融ガラスの流れは容器の壁面に沿った層流である。しがたって、攪拌工程Ｓ５以外の工程において、容器の壁面付近の溶融ガラスと容器の壁面から離れた溶融ガラスとの入れ替わりは、攪拌工程Ｓ５に比べて格段に少ない。そのため、攪拌工程Ｓ５では、容器の壁面付近の溶融ガラスが動きにくい他の工程に比べ、容器の周囲の雰囲気の水蒸気分圧を高めに維持し、ＯＨ基の解離反応をより強く抑制することが必要である。
【００５１】
もう一つ、攪拌工程Ｓ５において容器の周囲の雰囲気の水蒸気分圧を高めに維持しなければならない理由として、攪拌槽１０３では、容器内の溶融ガラスの中でスターラーが回転していることがある。撹拌層１０３の白金又は白金合金製の容器内の溶融ガラスの粘度は、５００ポアズから２０００ポアズ程度であり、スターラーの回転速度は、例えば１ｒｐｍから１５ｒｐｍである。このような条件で、スターラーが回転している時、スターラーの攪拌翼の裏側の部分では、その他の部分に比べて溶融ガラスに加わる圧力が下り、溶融ガラス中に溶け込んでいる気体成分が発泡し易くなっている。ここに、攪拌槽１０３の容器の壁面で生成した酸素泡が入り込んだ場合、その酸素泡の中に、ガラス中のＮ２やＳＯ２のガス成分が容易に入り込む。泡中のガス成分が酸素だけの場合、その後、ガラス温度が下がるに従い、容易にガラス中に再吸収される。しかし、泡中にＮ２やＳＯ２が入り込むと、これらのガス成分はガラスに再吸収されにくいので、泡が再吸収されずにガラス基板の欠点となる気泡が残ってしまう。
【００５２】
すなわち、攪拌工程Ｓ５は、他の工程と比較して、ガラス基板の欠点となる気泡が発生しやすい。したがって、囲い２０４の内側に供給する水蒸気の流量を比較的多くして、攪拌層１０３の周囲の水蒸気分圧を比較的高めに維持し、溶融ガラスに酸素泡が発生しにくくする必要がある。
【００５３】
攪拌工程Ｓ５では、例えば、ガラス基板のβ−ＯＨの値０．１０／ｍｍ当たりの、容器の周囲の雰囲気の水蒸気分圧を１．２ｋＰａ以上にする。これにより、ガラス基板の欠点となる気泡の発生を防げる。攪拌工程Ｓ５において、ガラス基板のβ−ＯＨ値０．１０／ｍｍ当たりの水蒸気分圧が１．２ｋＰａよりも小さいと、泡欠点を十分に抑制できない。例えば、攪拌工程Ｓ５では、ガラス基板のβ−ＯＨの値が０．４０／ｍｍである場合、容器の外側の雰囲気の水蒸気分圧は（０．４／０．１）×１．２ｋＰａ＝４．８ｋＰａ以上であればよい。ガラス基板のβ−ＯＨの値は、製造条件によって異なるが、例えば０．０５／ｍｍから１／ｍｍまでの範囲、あるいは０．１／ｍｍから０．６／ｍｍまでの範囲を取り得る。したがって、本実施形態では、攪拌工程Ｓ５において、容器の周囲の雰囲気の水蒸気分圧を、０．６ｋＰａ以上かつ１２ｋＰａ以下、あるいは１．２ｋＰａ以上かつ７．２ｋＰａ以下とすることができる。
【００５４】
第２脱泡工程Ｓ３では、溶融ガラス中に酸素を吸収させる反応を始めるので、必要以上に白金又は白金合金製の容器の外側の水蒸気分圧を下げ、溶融ガラス中の酸素の発生を促進する必要は無い。しかし、第２脱泡工程Ｓ３では、容器の外側の水蒸気分圧を攪拌工程Ｓ５よりも低くすることで、溶融ガラス中に酸素泡が発生したとしても、溶融ガラスの温度が高いので、溶融ガラス中への酸素の拡散速度が高く、且つ、溶融ガラス中の清澄剤が酸素を吸収する余力も充分に有している。そのため、第２脱泡工程Ｓ３では、容器の外側の水蒸気分圧を攪拌工程Ｓ５ほど高くする必要は無い。
【００５５】
第２脱泡工程Ｓ３では、例えば、ガラス基板のβ−ＯＨの値０．１０／ｍｍ当たりの、容器の周囲の雰囲気の水蒸気分圧を０．７ｋＰａ以上にする。これにより、ガラス基板の欠点となる気泡の発生を防げる。第２脱泡工程Ｓ３において、ガラス基板のβ−ＯＨ値０．１０／ｍｍ当たりの水蒸気分圧が０．７ｋＰａよりも小さいと、泡欠点を十分に抑制できない。例えば、第２脱泡工程Ｓ３では、ガラス基板のβ−ＯＨの値が０．４０／ｍｍである場合、容器の外側の雰囲気の水蒸気分圧は（０．４／０．１）×０．７ｋＰａ＝２．８ｋＰａ以上であればよい。また、ガラス基板のβ−ＯＨの値が上記の範囲を取りうる場合、第２脱泡工程Ｓ３における容器の周囲の雰囲気の水蒸気分圧は、０．３５ｋＰａ以上かつ７ｋＰａ以下、あるいは０．７ｋＰａ以上かつ４．２ｋＰａ以下とすることができる。
【００５６】
吸収工程Ｓ４では、溶融ガラスの温度を下げながら、清澄剤の酸素吸収反応により、溶融ガラス中に酸素を吸収する。この工程では、溶融ガラスの温度が下がり、清澄剤の酸素吸収余力も小さくなっているので、容器の外側の雰囲気の水蒸気分圧を、第２脱泡工程３のそれと等しいかそれよりも高くして、水の分解反応による酸素発生を抑える必要がある。
【００５７】
吸収工程Ｓ４では、例えば、ガラス基板のβ−ＯＨの値０．１０／ｍｍ当たりの、容器の周囲の雰囲気の水蒸気分圧を０．８ｋＰａ以上にする。これにより、ガラス基板の欠点となる気泡の発生を防げる。吸収工程Ｓ４において、ガラス基板のβ−ＯＨ値０．１０／ｍｍ当たりの水蒸気分圧が０．８ｋＰａよりも小さいと、泡欠点を十分に抑制できない。例えば、吸収工程Ｓ４では、ガラス基板のβ−ＯＨの値が０．４０／ｍｍである場合、容器の外側の雰囲気の水蒸気分圧は（０．４／０．１）×０．８ｋＰａ＝３．２ｋＰａ以上であればよい。また、ガラス基板のβ−ＯＨの値が上記の範囲を取りうる場合、吸収工程Ｓ４における容器の周囲の雰囲気の水蒸気分圧は、０．４ｋＰａ以上かつ８ｋＰａ以下、あるいは０．８ｋＰａ以上かつ４．８ｋＰａ以下とすることができる。
【００５８】
成形温度調整工程Ｓ６では、攪拌工程Ｓ５と異なり、溶融ガラスの流れが層流となる。この工程では、攪拌工程Ｓ５よりもさらに溶融ガラスの温度が低下し、溶融ガラス中の水の拡散速度がさらに小さくなる。そのため、この工程では、容器の外側の雰囲気の水蒸気分圧を、吸収工程Ｓ４のそれと等しいか、それよりも高くする。しかし、成形温度調整工程Ｓ６では、容器の外側の水蒸気分圧を攪拌工程Ｓ５ほど高くする必要は無い。
【００５９】
成形温度調整工程Ｓ６では、例えば、ガラス基板のβ−ＯＨの値０．１０／ｍｍ当たりの、容器の周囲の雰囲気の水蒸気分圧を０．６ｋＰａ以上にする。これにより、ガラス基板の欠点となる気泡の発生を防げる。成形温度調整工程Ｓ６において、ガラス基板のβ−ＯＨ値０．１０／ｍｍ当たりの水蒸気分圧が０．６ｋＰａよりも小さいと、泡欠点を十分に抑制できない。例えば、成形温度調整工程Ｓ６では、ガラス基板のβ−ＯＨの値が０．４０／ｍｍである場合、容器の外側の雰囲気の水蒸気分圧は（０．４／０．１）×０．６ｋＰａ＝２．４ｋＰａ以上であればよい。また、ガラス基板のβ−ＯＨの値が上記の範囲を取りうる場合、成形温度調整工程Ｓ６における容器の周囲の雰囲気の水蒸気分圧は、０．３ｋＰａ以上かつ６ｋＰａ以下、あるいは０．６ｋＰａ以上かつ３．６ｋＰａ以下とすることができる。
【００６０】
以上説明したように、本実施形態では、他の工程と比較して、酸素泡が発生しやすくかつ発生した気泡がガラス中に残りやすい攪拌工程Ｓ５に着目し、攪拌工程Ｓ５において容器の周囲の雰囲気の水蒸気分圧の範囲を規定している。すなわち、最もガラス基板の泡欠陥に影響を及ぼす攪拌工程Ｓ５において、泡欠陥を効果的に抑制するために有効な、容器の周囲の水蒸気分圧の範囲を、ガラス基板のβ−ＯＨの値に基づいて規定している。
したがって、本実施形態のガラス基板の製造方法によれば、従来よりも攪拌工程Ｓ５における容器の周囲の雰囲気の水蒸気分圧を低減することができ、かつ効果的にガラス基板の泡欠陥を抑制することができる。また、攪拌工程Ｓ５以外の工程については、攪拌工程Ｓ５よりも容器の周囲の雰囲気の水蒸気分圧を低下させることができる。したがって、従来よりもガラス基板の製造に必要なエネルギーを削減し、作業環境を改善することができる。
【００６１】
また、攪拌工程Ｓ５において、スターラーの回転速度を１ｒｐｍから１５ｒｐｍに規定している。これにより、攪拌に適した粘度の溶融ガラスを、所定の時間内に十分に攪拌して均質化することができる。さらに、上記のように容器の周囲の雰囲気の水蒸気分圧を規定されているので、スターラーの回転速度が上記の範囲であれば、スターラーの攪拌翼の裏側において溶融ガラス中に負圧が生じた場合であっても、溶融ガラス中の酸素泡の発生を効果的に抑制し、ガラス基板の泡欠陥を効果的に防止することができる。
【００６２】
また、第２脱泡工程Ｓ３以降において、白金又は白金合金製の容器の周囲の雰囲気の水蒸気分圧を、単純に第１脱泡工程Ｓ２よりも高く保つのでは無く、攪拌工程Ｓ５において、第２脱泡工程Ｓ３以降のその他の工程よりも、容器の周囲の雰囲気の水蒸気分圧を選択的に高くしている。言い換えれば、第２脱泡工程Ｓ３以降の工程の中でも特に気泡が生成しやすい攪拌工程Ｓ５以外の工程に関しては、容器の外側の雰囲気の水蒸気分圧を比較的低くすることができる。そのため、第２脱泡工程Ｓ３以降において、従来よりも水蒸気の使用量を低減することができるだけでなく、容器から水蒸気によって奪われる熱量を少なくすることが出来る。したがって、本実施形態によれば、従来よりもガラス基板の製造に必要なエネルギーを削減することができ、かつガラス基板の泡品質の悪化を防止することができる。加えて、第２脱泡工程Ｓ３以降の容器の周囲の雰囲気の湿度を従来よりも低下させることができるため、ガラス基板製造装置１００のメンテナンスを行う作業員の作業環境を改善することが出来る。
【００６３】
以上、本実施形態のガラス基板の製造方法ついて詳細に説明したが、本発明は上記実施形態に限定されず、本発明の主旨を逸脱しない範囲において、種々の改良や変更をしてもよい。
例えば、上述の実施形態では、フラットパネルディスプレイ用ガラス基板を製造する方法を例にあげて説明したが、本発明はこれに限定されない。本発明のガラス基板製造方法は、強化ガラス用基板を作成する場合にも適用可能である。強化ガラス用基板の例として、携帯電話、デジタルカメラ、携帯端末、太陽電池のカバーガラス、および、タッチパネルディスプレイのカバーガラスなどが挙げられるが、これらに限定されない。
また、上述の実施形態では、ガラス基板製造装置によって製造されたガラス基板のβ‐ＯＨ値を測定する工程を実施した。しかし、ガラス基板のβ−ＯＨの値が予め分かっている場合には、ガラス基板のβ‐ＯＨ値を測定する工程を省略することができる。
【００６４】
［実施例］
上述の実施形態で説明したガラス基板製造装置を用い、上述の実施形態で説明したガラス基板の製造方法によりガラス基板を製造した。
第１脱泡工程では、白金製の容器の周囲の雰囲気に水蒸気を供給しなかった。
ガラス基板製造装置によって製造されたガラス基板のβ―ＯＨの値を測定したところ、０．３６／ｍｍであった。第２脱泡工程では、ガラス基板のβ−ＯＨの値０．１０／ｍｍ当たりの白金製の容器の周囲の雰囲気の水蒸気分圧を２．０ｋＰａとし、白金製の容器の周囲の雰囲気の水蒸気分圧を７．２ｋＰａとした。吸収工程では、ガラス基板のβ−ＯＨの値０．１０／ｍｍ当たりの白金製の容器の周囲の雰囲気の水蒸気分圧を２．４ｋＰａとし、白金製の容器の周囲の雰囲気の水蒸気分圧を８．８ｋＰａとした。攪拌工程では、ガラス基板のβ−ＯＨの値０．１０／ｍｍ当たりの白金製の容器の周囲の雰囲気の水蒸気分圧を２．５ｋＰａとし、白金製の容器の周囲の雰囲気の水蒸気分圧を９．０ｋＰａとした。成形温度調整工程では、ガラス基板のβ−ＯＨの値０．１０／ｍｍ当たりの白金製の容器の周囲の雰囲気の水蒸気分圧を１．２５ｋＰａとし、白金製の容器の周囲の雰囲気の水蒸気分圧を４．５ｋＰａとした。
すなわち、白金製の容器の周囲の雰囲気の水蒸気分圧は、攪拌工程が最も高く、吸収工程が攪拌工程よりも低く、第２脱泡工程が吸収工程よりも低く、成形温度調整工程が最も低くなるようにした。この条件で製造したガラス基板において、径が１００μｍ以上である泡の個数を測定したところ、０．０３個であった。なお、泡の径は、最も長い径である長径と最も短い径である短径を測定し、それらの平均値とした。
【００６５】
次に、第２脱泡工程の白金製の容器の周囲の雰囲気の水蒸気分圧を以下のように変化させてガラス基板を製造した。
第２脱泡工程では、ガラス基板のβ−ＯＨの値０．１０／ｍｍ当たりの白金製の容器の周囲の雰囲気の水蒸気分圧を０．７ｋＰａとし、白金製の容器の周囲の雰囲気の水蒸気分圧を２．５ｋＰａとした。吸収工程では、ガラス基板のβ−ＯＨの値０．１０／ｍｍ当たりの白金製の容器の周囲の雰囲気の水蒸気分圧を０．８ｋＰａとし、白金製の容器の周囲の雰囲気の水蒸気分圧を２．９ｋＰａとした。攪拌工程では、ガラス基板のβ−ＯＨの値０．１０／ｍｍ当たりの白金製の容器の周囲の雰囲気の水蒸気分圧を１．２ｋＰａとし、白金製の容器の周囲の雰囲気の水蒸気分圧を４．３ｋＰａとした。成形温度調整工程では、ガラス基板のβ−ＯＨの値０．１０／ｍｍ当たりの白金製の容器の周囲の雰囲気の水蒸気分圧を０．６ｋＰａとし、白金製の容器の周囲の雰囲気の水蒸気分圧を２．２ｋＰａとした。
すなわち、白金製の容器の周囲の雰囲気の水蒸気分圧は、攪拌工程が最も高く、吸収工程が攪拌工程よりも低く、第２脱泡工程が吸収工程よりも低く、成形温度調整工程が最も低くなっている。この条件で製造したガラス基板において、径が１００μｍ以上である泡の個数を測定したところ、０．０３個であった。
以上のように、攪拌工程において、ガラス基板のβ−ＯＨの値０．１／ｍｍ当りの白金製の容器の周囲の水蒸気分圧を１．２ｋＰａ以上とし、攪拌工程における容器の周囲の雰囲気の水蒸気分圧を４．３ｋＰａとすることで、泡品質を悪化させることなく、第２脱泡工程、吸収工程および成形温度調整工程における白金製の容器の周囲の雰囲気の水蒸気分圧を、攪拌工程における同水蒸気分圧よりも低下させることができた。
一方、上記の各工程のいずれかにおいて、上記の条件よりも白金製の容器の周囲の雰囲気の水蒸気分圧を低下させたところ、泡の個数は悪化した。すなわち、攪拌工程、吸収工程、第２脱泡工程および成形温度調整工程において、それぞれ白金製の容器の周囲の水蒸気分圧を、ガラス基板のβ-ＯＨの値０．１／ｍｍ当たり１．２ｋＰａ以上、０．８ｋＰａ以上、０．７ｋＰａ以上および０．６ｋＰａ以上とすることで、泡品質を悪化させることなく、第２脱泡工程以降の攪拌工程以外の工程における白金製の容器の周囲の雰囲気の水蒸気分圧を攪拌工程のそれよりも低下させることができた。
【産業上の利用可能性】
【００６６】
本発明の方法は、溶融ガラスを成形することによりガラス基板を製造する際に有利に用いることができる。
【符号の説明】
【００６７】
１０１  溶解槽（白金又は白金合金製の容器）
１０２  清澄槽（白金又は白金合金製の容器）
１０３  攪拌槽（白金又は白金合金製の容器）
１０５ａ、１０５ｂ、１０５ｃ  導管（白金又は白金合金製の容器）
Ｓ２  第１脱泡工程
Ｓ３  第２脱泡工程
Ｓ４  吸収工程
Ｓ５  攪拌工程
Ｓ６  成形温度調整工程
【図１】
2015180594.tif 000003
【図２】
2015180594.tif 000004
【図３】
2015180594.tif 000005
【図４】
2015180594.tif 000006